"1分子中にフルオロカーボン部位と10個以上のメタアクリロイルオキシ基とを有するメタアクリレート化合物。イソシアヌレート環を有する請求項1に記載のメタアクリレート化合物。更に、ポリシロキサン部位を有する請求項1または2に記載のメタアクリレート化合物。下記式Iで表される請求項1~3のいずれかに記載のメタアクリレート化合物。式中、R1は置換基を有していてもよい炭素数1~15の2価の炭化水素基を表し、R2は炭素数1~10のポリオール残基を表す。R7は水素原子またはメチル基を表し、R8は水酸基を有していてもよい炭素数1~15の2価の炭化水素基を表す。R9~R12はそれぞれ独立に水素原子、フッ素原子およびトリフルオロメチル基のいずれかを表し、いずれか1つ以上はフッ素原子またはトリフルオロメチル基を表す。R13は水素原子、フッ素原子およびトリフルオロメチル基のいずれかを表す。R14はヘテロ原子を有していてもよい炭素数1~20の2価の炭化水素基を表し、R15はヘテロ原子を有していてもよい炭素数1~20の炭化水素基を表す。複数のR1~R15はそれぞれ同一であっても異なっていてもよい。kは0または1を表す。m1は1~5の整数を表し、全てのm1の合計は12以上である。m2は0または1を表し、全てのm2の合計は1以上である。m3およびm4はそれぞれ独立に0または1を表す。nは1~100の整数を表す。pは5~100の整数を表す。X1は硫黄原子、窒素原子またはリン原子を表し、X2は酸素原子または硫黄原子を表す。Yは酸素原子または単結合を表す。下記式IIで表される請求項1~3のいずれかに記載のメタアクリレート化合物。式中、R1は置換基を有していてもよい炭素数1~15の2価の炭化水素基を表し、R2は炭素数1~10のポリオール残基を表す。R7は水素原子またはメチル基を表し、R8は水酸基を有していてもよい炭素数1~15の2価の炭化水素基を表す。R9~R12はそれぞれ独立に水素原子、フッ素原子およびトリフルオロメチル基のいずれかを表し、いずれか1つ以上はフッ素原子またはトリフルオロメチル基を表す。R13は水素原子、フッ素原子およびトリフルオロメチル基のいずれかを表す。R14はヘテロ原子を有していてもよい炭素数1~20の2価の炭化水素基を表し、R15はヘテロ原子を有していてもよい炭素数1~20の炭化水素基を表す。複数のR1~R15はそれぞれ同一であっても異なっていてもよい。kは0または1を表す。m1は1~5の整数を表し、全てのm1の合計は12以上である。m2は0または1を表し、全てのm2の合計は1以上である。m3およびm4はそれぞれ独立に0または1を表す。nは1~100の整数を表す。pは5~100の整数を表す。rは1~50の整数を表す。X1は硫黄原子、窒素原子またはリン原子を表し、X2は酸素原子または硫黄原子を表す。Yは酸素原子または単結合を表す。下記式IIIで表される請求項1~3のいずれかに記載のメタアクリレート化合物。式中、R1は置換基を有していてもよい炭素数1~15の2価の炭化水素基を表し、R2は炭素数1~10のポリオール残基を表す。R7は水素原子またはメチル基を表し、R8は水酸基を有していてもよい炭素数1~15の2価の炭化水素基を表す。R9~R12はそれぞれ独立に水素原子、フッ素原子およびトリフルオロメチル基のいずれかを表し、いずれか1つ以上はフッ素原子またはトリフルオロメチル基を表す。R13は水素原子、フッ素原子およびトリフルオロメチル基のいずれかを表す。R14はヘテロ原子を有していてもよい炭素数1~20の2価の炭化水素基を表し、R15はヘテロ原子を有していてもよい炭素数1~20の炭化水素基を表す。複数のR1~R15はそれぞれ同一であっても異なっていてもよい。kは0または1を表す。m1は1~5の整数を表し、全てのm1の合計は12以上である。m2は0または1を表し、全てのm2の合計は1以上である。m3およびm4はそれぞれ独立に0または1を表す。nは1~100の整数を表す。pは5~100の整数を表す。rは1~50の整数を表す。X1は硫黄原子、窒素原子またはリン原子を表し、X2は酸素原子または硫黄原子を表す。Yは酸素原子または単結合を表す。下記式IVで表される請求項1~3のいずれかに記載のメタアクリレート化合物。式中、R1は置換基を有していてもよい炭素数1~15の2価の炭化水素基を表し、R2は炭素数1~10のポリオール残基を表す。R7は水素原子またはメチル基を表し、R8は水酸基を有していてもよい炭素数1~15の2価の炭化水素基を表す。R9~R12はそれぞれ独立に水素原子、フッ素原子およびトリフルオロメチル基のいずれかを表し、いずれか1つ以上はフッ素原子またはトリフルオロメチル基を表す。R14はヘテロ原子を有していてもよい炭素数1~20の2価の炭化水素基を表し、R15はヘテロ原子を有していてもよい炭素数1~20の炭化水素基を表す。複数のR1~R15はそれぞれ同一であっても異なっていてもよい。kは0または1を表す。m1は1~5の整数を表し、全てのm1の合計は12以上である。m2は0または1を表し、全てのm2の合計は1以上である。m3およびm4はそれぞれ独立に0または1を表す。nは1~100の整数を表す。pは5~100の整数を表す。rは1~50の整数を表す。X1は硫黄原子、窒素原子またはリン原子を表し、X2は酸素原子または硫黄原子を表す。Yは酸素原子または単結合を表す。下記式Vで表される請求項1~3のいずれかに記載のメタアクリレート化合物。式中、R1は置換基を有していてもよい炭素数1~15の2価の炭化水素基を表し、R2は炭素数1~10のポリオール残基を表す。R7は水素原子またはメチル基を表し、R8は水酸基を有していてもよい炭素数1~15の2価の炭化水素基を表す。R9~R12はそれぞれ独立に水素原子、フッ素原子およびトリフルオロメチル基のいずれかを表し、いずれか1つ以上はフッ素原子またはトリフルオロメチル基を表す。R14はヘテロ原子を有していてもよい炭素数1~20の2価の炭化水素基を表し、R15はヘテロ原子を有していてもよい炭素数1~20の炭化水素基を表す。複数のR1~R15はそれぞれ同一であっても異なっていてもよい。kは0または1を表す。m1は1~5の整数を表し、全てのm1の合計は12以上である。m2は0または1を表し、全てのm2の合計は1以上である。m3およびm4はそれぞれ独立に0または1を表す。nは1~100の整数を表す。pは5~100の整数を表す。rは1~50の整数を表す。X1は硫黄原子、窒素原子またはリン原子を表し、X2は酸素原子または硫黄原子を表す。請求項1~8のいずれかに記載のメタアクリレート化合物を製造するメタアクリレート化合物の製造方法であって、少なくとも、1分子中に11個以上のメタアクリロイルオキシ基を有するメタアクリレート化合物と、メルカプト基と水酸基とを有する化合物、アミノ基と水酸基とを有する化合物およびヒドロキシホスホノイル基-POOHHを有する化合物からなる群から選択されるいずれかの化合物と、を反応させる第1反応工程と、前記第1反応工程により得られた化合物と、イソシアネート基を2個以上有するポリイソシアネート化合物とを反応させる第2反応工程と、前記第2反応工程により得られた化合物と、水酸基を有するパーフルオロ化合物とを反応させて、1分子中にフルオロカーボン部位と10個以上のメタアクリロイルオキシ基とを有するメタアクリレート化合物を得る第3反応工程とを有するメタアクリレート化合物の製造方法。前記第3反応工程において、前記パーフルオロ化合物とともに水酸基またはメルカプト基を有するポリシロキサンを前記第2反応工程により得られた化合物と反応させる請求項9に記載のメタアクリレート化合物の製造方法。前記第2反応工程および前記第3反応工程に代えて、前記第1反応工程により得られた化合物と、イソシアネート基を2個以上有するポリイソシアネート化合物および水酸基を有するパーフルオロ化合物を予め反応させて得られるイソシアネート基を1個有するフルオロカーボンと、を反応させて、1分子中にフルオロカーボン部位と10個以上のメタアクリロイルオキシ基とを有するメタアクリレート化合物を得る第4反応工程を有する請求項9に記載のメタアクリレート化合物の製造方法。前記第4反応工程において、前記ポリイソシアネート化合物および前記パーフルオロ化合物とともに水酸基またはメルカプト基を有するポリシロキサンを予め反応させる請求項11に記載のメタアクリレート化合物の製造方法。前記第3反応工程に代えて、前記第2反応工程により得られた化合物と、イソシアネート基を2個以上有するポリイソシアネート化合物および水酸基を2個以上有するパーフルオロ化合物を予め反応させて得られる水酸基を1個以上有するフルオロカーボンと、を反応させて、1分子中にフルオロカーボン部位と10個以上のメタアクリロイルオキシ基とを有するメタアクリレート化合物を得る第5反応工程を有する請求項9に記載のメタアクリレート化合物の製造方法。前記第5反応工程において、前記ポリイソシアネート化合物および前記パーフルオロ化合物とともに水酸基またはメルカプト基を有するポリシロキサンを予め反応させる請求項13に記載のメタアクリレート化合物の製造方法。しかしながら、本発明者は、特許文献1および2等に記載されている従来公知の多官能アクリレートについて検討したところ、耐指紋付着性が実用上十分でないことを見出した。そこで、本発明は、耐指紋付着性を付与することができ、従来公知の多官能アクリレートとの相溶性にも優れた新規なメタアクリレート化合物およびその製造方法を提供することを目的とする。本発明者は、上記課題を解決するために鋭意検討した結果、1分子中にフルオロカーボン部位と10個以上のメタアクリロイルオキシ基とを有するメタアクリレート化合物が、耐指紋付着性を付与し、従来公知の多官能アクリレートとの相溶性にも優れることを見出し、本発明を完成させた。即ち、本発明は、下記1~14を提供する。11分子中にフルオロカーボン部位と10個以上のメタアクリロイルオキシ基とを有するメタアクリレート化合物。2イソシアヌレート環を有する上記1に記載のメタアクリレート化合物。3更に、ポリシロキサン部位を有する上記1または2に記載のメタアクリレート化合物。4下記式Iで表される上記1~3のいずれかに記載のメタアクリレート化合物。式中、R1は置換基を有していてもよい炭素数1~15の2価の炭化水素基を表し、R2は炭素数1~10のポリオール残基を表す。R7は水素原子またはメチル基を表し、R8は水酸基を有していてもよい炭素数1~15の2価の炭化水素基を表す。R9~R12はそれぞれ独立に水素原子、フッ素原子およびトリフルオロメチル基のいずれかを表し、いずれか1つ以上はフッ素原子またはトリフルオロメチル基を表す。R13は水素原子、フッ素原子およびトリフルオロメチル基のいずれかを表す。R14はヘテロ原子を有していてもよい炭素数1~20の2価の炭化水素基を表し、R15はヘテロ原子を有していてもよい炭素数1~20の炭化水素基を表す。複数のR1~R15はそれぞれ同一であっても異なっていてもよい。kは0または1を表す。m1は1~5の整数を表し、全てのm1の合計は12以上である。m2は0または1を表し、全てのm2の合計は1以上である。m3およびm4はそれぞれ独立に0または1を表す。nは1~100の整数を表す。pは5~100の整数を表す。X1は硫黄原子、窒素原子またはリン原子を表し、X2は酸素原子または硫黄原子を表す。Yは酸素原子または単結合を表す。5下記式IIで表される上記1~3のいずれかに記載のメタアクリレート化合物。式中、R1は置換基を有していてもよい炭素数1~15の2価の炭化水素基を表し、R2は炭素数1~10のポリオール残基を表す。R7は水素原子またはメチル基を表し、R8は水酸基を有していてもよい炭素数1~15の2価の炭化水素基を表す。R9~R12はそれぞれ独立に水素原子、フッ素原子およびトリフルオロメチル基のいずれかを表し、いずれか1つ以上はフッ素原子またはトリフルオロメチル基を表す。R13は水素原子、フッ素原子およびトリフルオロメチル基のいずれかを表す。R14はヘテロ原子を有していてもよい炭素数1~20の2価の炭化水素基を表し、R15はヘテロ原子を有していてもよい炭素数1~20の炭化水素基を表す。複数のR1~R15はそれぞれ同一であっても異なっていてもよい。kは0または1を表す。m1は1~5の整数を表し、全てのm1の合計は12以上である。m2は0または1を表し、全てのm2の合計は1以上である。m3およびm4はそれぞれ独立に0または1を表す。nは1~100の整数を表す。pは5~100の整数を表す。rは1~50の整数を表す。X1は硫黄原子、窒素原子またはリン原子を表し、X2は酸素原子または硫黄原子を表す。Yは酸素原子または単結合を表す。6下記式IIIで表される上記1~3のいずれかに記載のメタアクリレート化合物。式中、R1は置換基を有していてもよい炭素数1~15の2価の炭化水素基を表し、R2は炭素数1~10のポリオール残基を表す。R7は水素原子またはメチル基を表し、R8は水酸基を有していてもよい炭素数1~15の2価の炭化水素基を表す。R9~R12はそれぞれ独立に水素原子、フッ素原子およびトリフルオロメチル基のいずれかを表し、いずれか1つ以上はフッ素原子またはトリフルオロメチル基を表す。R13は水素原子、フッ素原子およびトリフルオロメチル基のいずれかを表す。R14はヘテロ原子を有していてもよい炭素数1~20の2価の炭化水素基を表し、R15はヘテロ原子を有していてもよい炭素数1~20の炭化水素基を表す。複数のR1~R15はそれぞれ同一であっても異なっていてもよい。kは0または1を表す。m1は1~5の整数を表し、全てのm1の合計は12以上である。m2は0または1を表し、全てのm2の合計は1以上である。m3およびm4はそれぞれ独立に0または1を表す。nは1~100の整数を表す。pは5~100の整数を表す。rは1~50の整数を表す。X1は硫黄原子、窒素原子またはリン原子を表し、X2は酸素原子または硫黄原子を表す。Yは酸素原子または単結合を表す。7下記式IVで表される上記1~3のいずれかに記載のメタアクリレート化合物。式中、R1は置換基を有していてもよい炭素数1~15の2価の炭化水素基を表し、R2は炭素数1~10のポリオール残基を表す。R7は水素原子またはメチル基を表し、R8は水酸基を有していてもよい炭素数1~15の2価の炭化水素基を表す。R9~R12はそれぞれ独立に水素原子、フッ素原子およびトリフルオロメチル基のいずれかを表し、いずれか1つ以上はフッ素原子またはトリフルオロメチル基を表す。R14はヘテロ原子を有していてもよい炭素数1~20の2価の炭化水素基を表し、R15はヘテロ原子を有していてもよい炭素数1~20の炭化水素基を表す。複数のR1~R15はそれぞれ同一であっても異なっていてもよい。kは0または1を表す。m1は1~5の整数を表し、全てのm1の合計は12以上である。m2は0または1を表し、全てのm2の合計は1以上である。m3およびm4はそれぞれ独立に0または1を表す。nは1~100の整数を表す。pは5~100の整数を表す。rは1~50の整数を表す。X1は硫黄原子、窒素原子またはリン原子を表し、X2は酸素原子または硫黄原子を表す。Yは酸素原子または単結合を表す。8下記式Vで表される上記1~3のいずれかに記載のメタアクリレート化合物。式中、R1は置換基を有していてもよい炭素数1~15の2価の炭化水素基を表し、R2は炭素数1~10のポリオール残基を表す。R7は水素原子またはメチル基を表し、R8は水酸基を有していてもよい炭素数1~15の2価の炭化水素基を表す。R9~R12はそれぞれ独立に水素原子、フッ素原子およびトリフルオロメチル基のいずれかを表し、いずれか1つ以上はフッ素原子またはトリフルオロメチル基を表す。R14はヘテロ原子を有していてもよい炭素数1~20の2価の炭化水素基を表し、R15はヘテロ原子を有していてもよい炭素数1~20の炭化水素基を表す。複数のR1~R15はそれぞれ同一であっても異なっていてもよい。kは0または1を表す。m1は1~5の整数を表し、全てのm1の合計は12以上である。m2は0または1を表し、全てのm2の合計は1以上である。m3およびm4はそれぞれ独立に0または1を表す。nは1~100の整数を表す。pは5~100の整数を表す。rは1~50の整数を表す。X1は硫黄原子、窒素原子またはリン原子を表し、X2は酸素原子または硫黄原子を表す。9上記1~8のいずれかに記載のメタアクリレート化合物を製造するメタアクリレート化合物の製造方法であって、少なくとも、1分子中に11個以上のメタアクリロイルオキシ基を有するメタアクリレート化合物と、メルカプト基と水酸基とを有する化合物、アミノ基と水酸基とを有する化合物およびヒドロキシホスホノイル基-POOHHを有する化合物からなる群から選択されるいずれかの化合物と、を反応させる第1反応工程と、上記第1反応工程により得られた化合物と、イソシアネート基を2個以上有するポリイソシアネート化合物とを反応させる第2反応工程と、上記第2反応工程により得られた化合物と、水酸基を有するパーフルオロ化合物とを反応させて、1分子中にフルオロカーボン部位と10個以上のメタアクリロイルオキシ基とを有するメタアクリレート化合物を得る第3反応工程とを有するメタアクリレート化合物の製造方法。10上記第3反応工程において、上記パーフルオロ化合物とともに水酸基またはメルカプト基を有するポリシロキサンを上記第2反応工程により得られた化合物と反応させる上記9に記載のメタアクリレート化合物の製造方法。11上記第2反応工程および上記第3反応工程に代えて、上記第1反応工程により得られた化合物と、イソシアネート基を2個以上有するポリイソシアネート化合物および水酸基を有するパーフルオロ化合物を予め反応させて得られるイソシアネート基を1個有するフルオロカーボンと、を反応させて、1分子中にフルオロカーボン部位と10個以上のメタアクリロイルオキシ基とを有するメタアクリレート化合物を得る第4反応工程を有する上記9に記載のメタアクリレート化合物の製造方法。12上記第4反応工程において、上記ポリイソシアネート化合物および上記パーフルオロ化合物とともに水酸基またはメルカプト基を有するポリシロキサンを予め反応させる上記11に記載のメタアクリレート化合物の製造方法。13上記第3反応工程に代えて、上記第2反応工程により得られた化合物と、イソシアネート基を2個以上有するポリイソシアネート化合物および水酸基を2個以上有するパーフルオロ化合物を予め反応させて得られる水酸基を1個以上有するフルオロカーボンと、を反応させて、1分子中にフルオロカーボン部位と10個以上のメタアクリロイルオキシ基とを有するメタアクリレート化合物を得る第5反応工程を有する上記9に記載のメタアクリレート化合物の製造方法。14上記第5反応工程において、上記ポリイソシアネート化合物および上記パーフルオロ化合物とともに水酸基またはメルカプト基を有するポリシロキサンを予め反応させる上記13に記載のメタアクリレート化合物の製造方法。以下に説明するように、本発明によれば、耐指紋付着性を付与することができ、従来公知の多官能アクリレートとの相溶性にも優れた新規なメタアクリレート化合物およびその製造方法を提供することができる。また、本発明の製造方法によれば、簡便な合成方法によりメタアクリロイルオキシ基の官能基数およびフルオロカーボン部位の導入数を変更することができるため、硬化樹脂に対する機能の付与や性能の向上を図ることが容易となるため、非常に有用である。以下、本発明をより詳細に説明する。本発明のメタアクリレート化合物は、1分子中にフルオロカーボン部位と10個以上のメタアクリロイルオキシ基とを有するメタアクリレート化合物である。ここで、フルオロカーボン部位とは、主鎖を構成する炭化水素の水素原子の少なくとも1つがフッ素原子により置換されている繰り返し単位構造を意味し、直鎖構造および分岐構造のいずれであってもよい。また、メタアクリロイルオキシ基とは、アクリロイルオキシ基および/またはメタクリロイルオキシ基を意味する。本発明においては、本発明のメタアクリレート化合物のメタアクリロイルオキシ基の個数は、耐指紋付着性の改善効果がより向上し、また、従来公知の多官能アクリレートとの相溶性がより良好となる理由から、12個以上のであるのが好ましく、14個以上であるのがより好ましい。また、本発明においては、本発明のメタアクリレート化合物は、これを含有する硬化物の硬度を保持する理由から、イソシアヌレート環を有しているのが好ましく、例えば、下記式I~Vで表される化合物がより好ましい。更に、本発明においては、本発明のメタアクリレート化合物は、滑り性や撥水性を付与できる理由から、ポリシロキサン部位を有しているのが好ましく、例えば、下記式I~Vで表される化合物のうち、式中のR5を有している化合物いずれかのm3が1である場合がより好ましい。ここで、ポリシロキサン部位とは、シロキサン結合による繰り返し単位構造を意味し、直鎖構造および分岐構造のいずれであってもよい。式I~V中、R1は置換基を有していてもよい炭素数1~15の2価の炭化水素基を表し、R2は炭素数1~10のポリオール残基を表す。R7は水素原子またはメチル基を表し、R8は水酸基を有していてもよい炭素数1~15の2価の炭化水素基を表す。R9~R12はそれぞれ独立に水素原子、フッ素原子およびトリフルオロメチル基のいずれかを表し、いずれか1つ以上はフッ素原子またはトリフルオロメチル基を表す。R13は水素原子、フッ素原子およびトリフルオロメチル基のいずれかを表す。R14はヘテロ原子を有していてもよい炭素数1~20の2価の炭化水素基を表し、R15はヘテロ原子を有していてもよい炭素数1~20の炭化水素基を表す。複数のR1~R15はそれぞれ同一であっても異なっていてもよい。kは0または1を表す。m1は1~5の整数を表し、全てのm1の合計は12以上である。m2は0または1を表し、全てのm2の合計は1以上である。m3およびm4はそれぞれ独立に0または1を表す。nは1~100の整数を表す。pは5~100の整数を表す。rは1~50の整数を表す。X1は硫黄原子、窒素原子またはリン原子を表し、X2は酸素原子または硫黄原子を表す。Yは酸素原子または単結合を表す。ここで、上記式I~V中、R1の置換基を有していてもよい炭素数1~15の2価の炭化水素基としては、例えば、炭素数1~15の2価の脂肪族炭化水素基、炭素数3~15の2価の脂環式炭化水素基、炭素数6~15の2価の芳香族炭化水素基およびこれらを組み合わせた基等が挙げられる。上記脂肪族炭化水素基としては、炭素数1~6のアルキレン基であるのが好ましく、具体的には、例えば、メチレン基、エチレン基、プロパン-1,3-ジイル基、ブタン-1,4-ジイル基、ペンタン-1,5-ジイル基、ヘキサン-1,6-ジイル等が挙げられる。上記脂環式炭化水素基としては、炭素数3~6であるのが好ましく、具体的には、例えば、シクロヘキサン-1,3-ジイル基、シクロヘキサン-1,4-ジイル基、下記式aで表される1-メチル-3,3-ジメチルシクロヘキサン-1,5-ジイル基式中、Xは上記式I~V中のイソシアヌレート環を構成する窒素原子を表し、Yは上記式I~V中のウレタン結合を構成するイミノ基を表す。等が挙げられる。上記芳香族炭化水素基としては、炭素数6~12のアリール基であるのが好ましく、具体的には、例えば、フェニレン基、トルエン-3,5-ジイル基、ナフタレン-1,4-ジイル基等が挙げられる。一方、上記式I~V中、R1が有していてもよい置換基としては、例えば、炭素数1~4の1価の脂肪族炭化水素基が挙げられる。上記脂肪族炭化水素基としては、具体的には、例えば、メチル基、エチル基、プロピル基、ブチル基などのアルキル基;アリル基;等が挙げられる。これらのうち、上記式I~V中のR1は、本発明のメタアクリレート化合物を含有する硬化性組成物の硬化時における着色が少なくなり、また、硬化物の硬度も高くなる理由から、上記脂肪族炭化水素基と上記脂環式炭化水素基とを組み合わせた基であるのが好ましく、具体的には、例えば、下記式bで表される基式中、Xは上記式I~V中のイソシアヌレート環を構成する窒素原子を表し、Yは上記式I~V中のウレタン結合を構成するイミノ基を表す。等が挙げられる。また、上記式I~III中、R2の炭素数1~10のポリオール残基としては、具体的には、例えば、トリメチロールプロパンジアクリレート、ペンタグリセロールジアクリレート、ペンタエリスリトールトリアクリレート、ジペンタエリスリトールトリアクリレート、ジペンタエリスリトールテトラアクリレート等から水酸基およびアクリロイルオキシ基R3に相当を除いた残基が挙げられる。これらのうち、多官能のアクリレート化合物が容易に合成できる理由から、ジペンタエリスリトールテトラアクリレートから水酸基およびアクリロイルオキシ基5個のR3に相当を除いた残基であるのが好ましい。また、上記式I~V中、R8の炭素数1~15の2価の炭化水素基としては、R1と同様のものが挙げられる。これらのうち、合成における経済的観点理由から、炭素数1~15の2価の脂肪族炭化水素基であるのが好ましく、炭素数2~10のアルキレン基であるのがより好ましい。また、上記式I~V中、R9~R12はそれぞれ独立に水素原子またはフッ素原子を表し、いずれか1つ以上はフッ素原子を表し、いずれか2つ以上がフッ素原子であるのが好ましい。また、上記式I~V中、R13は水素原子またはフッ素原子を表し、いずれもフッ素原子であるのが好ましい。また、上記式I~V中、R14のヘテロ原子を有していてもよい炭素数1~20の2価の炭化水素基としては、例えば、酸素原子を有していてもよい炭素数1~20の2価の脂肪族炭化水素基等が挙げられる。上記脂肪族炭化水素基としては、具体的には、例えば、メチレン基、エチレン基、プロパン-1,3-ジイル基、ブタン-1,4-ジイル基、ペンタン-1,5-ジイル基、ヘキサン-1,6-ジイルなどの炭素数1~6のアルキレン基;ジメチレンエーテル基-CH2OCH2-、ジエチレンエーテル基-CH2CH2OCH2CH2-、プロピレンエチレンエーテル基-CH2CH2CH2OCH2CH2-など炭素数2~20のアルキレンエーテル基;等が挙げられる。これらのうち、合成等の際に使用する溶媒に対する溶解性が高い理由から、アルキレンエーテル基であるのが好ましい。また、上記式I~V中、R15のヘテロ原子を有していてもよい炭素数1~20の炭化水素基としては、具体的には、炭素数1~4のアルキル基例えば、メチル基、エチル基、プロピル基、ブチル基、アリル基等が挙げられる。上記式Iで表されるメタアクリレート化合物としては、具体的には、例えば、下記式I-1で表される化合物メタアクリロイルオキシ基:14個、下記式I-2で表される化合物メタアクリロイルオキシ基:13個、下記式I-3で表される化合物メタアクリロイルオキシ基:18個等が挙げられる。また、上記式IIで表されるメタアクリレート化合物としては、具体的には、例えば、下記式II-1で表される化合物メタアクリロイルオキシ基:14個等が挙げられる。また、上記式IIIで表されるメタアクリレート化合物としては、具体的には、例えば、下記式III-1で表される化合物メタアクリロイルオキシ基:14個等が挙げられる。また、上記式IVで表されるメタアクリレート化合物としては、具体的には、例えば、下記式IV-1で表される化合物メタアクリロイルオキシ基:14個等が挙げられる。更に、上記式Vで表されるメタアクリレート化合物としては、具体的には、例えば、下記式V-1で表される化合物メタアクリロイルオキシ基:28個等が挙げられる。本発明のメタアクリレート化合物の製造方法は特に限定されないが、例えば、以下の第1反応工程~第3反応工程を有する方法、第1反応工程および第4反応工程を有する方法、第1反応工程、第2反応工程および第5反応工程を有する方法等が好ましい。第1反応工程第1反応工程は、1分子中に11個以上のメタアクリロイルオキシ基を有するメタアクリレート化合物と、メルカプト基と水酸基とを有する化合物、アミノ基と水酸基とを有する化合物およびヒドロキシホスホノイル基-POOHHを有する化合物からなる群から選択されるいずれかの化合物と、を反応させる工程である。<メタアクリレート化合物>上記第1反応工程に用いられる1分子中に11個以上のメタアクリロイルオキシ基を有するメタアクリレート化合物は、例えば、ポリイソシアネート化合物と1分子中に水酸基およびメタアクリロイルオキシ基を有するアクリレートとの反応により合成することができる。ポリイソシアネート化合物上記ポリイソシアネート化合物は、分子内にイソシアネート基を2個以上有するものであれば特に限定されず、その具体例としては、ヘキサメチレンジイソシアネートHDI、トリメチルヘキサメチレンジイソシアネートTMHDI、リジンジイソシアネート、ノルボルナンジイソシアネートNBDIなどの脂肪族ポリイソシアネート;トランスシクロヘキサン-1,4-ジイソシアネート、イソホロンジイソシアネートIPDI、ビスイソシアネートメチルシクロヘキサンH6XDI、ジシクロヘキシルメタンジイソシアネートH12MDIなどの脂環式ポリイソシアネート;TDI例えば、2,4-トリレンジイソシアネート2,4-TDI、2,6-トリレンジイソシアネート2,6-TDI、MDI例えば、4,4′-ジフェニルメタンジイソシアネート4,4′-MDI、2,4′-ジフェニルメタンジイソシアネート2,4′-MDI、1,4-フェニレンジイソシアネート、ポリメチレンポリフェニレンポリイソシアネート、キシリレンジイソシアネートXDI、テトラメチルキシリレンジイソシアネートTMXDI、トリジンジイソシアネートTODI、1,5-ナフタレンジイソシアネートNDI、トリフェニルメタントリイソシアネートなどの芳香族ポリイソシアネート;これらのイソシアヌレート体;等が挙げられ、これらを1種単独で用いてもよく、2種以上を併用してもよい。これらのうち、本発明のメタアクリレート化合物を含有する硬化物の硬度を保持する理由から、イソシアヌレート体であるのが好ましく、着色を抑制する観点から脂肪族ポリイソシアネートのイソシアヌレート体および脂環式ポリイソシアネートのイソシアヌレート体であるのがより好ましく、強度の観点から脂環式ポリイソシアネート、特に、IPDIのイソシアヌレート体であるのが更に好ましい。1分子中に水酸基およびメタアクリロイルオキシ基を有するメタアクリレート上記メタアクリレートは、1分子中に水酸基とメタアクリロイルオキシ基とを有するアクリレートである。ここで、上記アクリレートは、反応後のメタアクリレート化合物第1反応工程における出発物質が11個以上のメタアクリロイルオキシ基を有しているため、上記ポリイソシアネート化合物が有するイソシアネート基の数にもよるが、その具体例としては、ジペンタエリスリトールテトラアクリレート等が挙げられる。このような原料を用いて合成される1分子中に11個以上のメタアクリロイルオキシ基を有するメタアクリレート化合物としては、具体的には、例えば、下記式4および5で表される化合物等が挙げられる。<メルカプト基と水酸基とを有する化合物等>上記第1反応工程に用いられるメルカプト基と水酸基とを有する化合物、アミノ基と水酸基とを有する化合物およびヒドロキシホスホノイル基-POOHHを有する化合物からなる群から選択されるいずれかの化合物は、上述した1分子中に11個以上のメタアクリロイルオキシ基を有するメタアクリレート化合物のメタアクリロイルオキシ基と反応して水酸基を導入する化合物である。メルカプト基と水酸基とを有する化合物としては、具体的には、例えば、2-メルカプトエタノール、3-メルカプトプロパノール、4-メルカプトブタノール、5-メルカプトペンタノール、6-メルカプトヘキサノール、7-メルカプトヘプタノール、8-メルカプトオクタノール、5-メルカプト-3-チアペンタノール、3-メルカプト-1,2-プロパンジオール等が挙げられ、これらを1種単独で用いてもよく、2種以上を併用してもよい。アミノ基と水酸基とを有する化合物としては、具体的には、例えば、アミノエタノ-ル、1-アミノプロパノ-ル、2-アミノプロパノール、アミノブタノール、アミノペンタノール、アミノヘキサノール等が挙げられ、これらを1種単独で用いてもよく、2種以上を併用してもよい。ヒドロキシホスホノイル基-POOHHを有する化合物としては、例えば、ホスフィン酸類が挙げられ、具体的には、メチルホスフィン酸、エチルホスフィン酸、プロピルホスフィン酸、ブチルホスフィン酸、フェニルホスフィン酸、2-ヒドロキシエチルホスフィン酸、3-ヒドロキシプロピルホスフィン酸、4-ヒドロキシメチルフェニルホスフィン酸等が挙げられ、これらを1種単独で用いてもよく、2種以上を併用してもよい。これらのうち、より温和な条件で定量的に反応が進行する理由から、メルカプト基と水酸基とを有する化合物であるのが好ましく、2-メルカプトエタノールであるのがより好ましい。第1反応工程で生成される反応生成物としては、具体的には、例えば、下記式6~9で表される化合物等が挙げられる。第2反応工程第2反応工程は、上記第1反応工程により得られた化合物と、イソシアネート基を2個以上有するポリイソシアネート化合物とを反応させる工程である。ここで、上記ポリイソシアネート化合物としては、上記第1反応工程で例示したものが挙げられ、なかでも、脂肪族ポリイソシアネート、脂環式ポリイソシアネートであるのが好ましい。第2反応工程で生成される反応生成物としては、具体的には、例えば、下記式10~13で表される化合物等が挙げられる。第3反応工程第3反応工程は、上記第2反応工程により得られた化合物と、水酸基を有するパーフルオロ化合物とを反応させて、本発明のメタアクリレート化合物を得る工程である。ここで、水酸基を有するパーフルオロ化合物は、主鎖を構成する炭化水素の水素原子の少なくとも1つがフッ素原子により置換されている直鎖状または分岐状の繰り返し単位構造を有し、片末端または両末端に水酸基を有する重合体であり、例えば、下記式14で表される重合体が挙げられる。式中、R9~R12はそれぞれ独立に水素原子、フッ素原子およびトリフルオロメチル基のいずれかを表し、いずれか1つ以上はフッ素原子を表す。R13は水素原子、フッ素原子およびトリフルオロメチル基のいずれかを表す。nは1~100の整数を表す。Yは酸素原子または単結合を表す。上記式14で表されるパーフルオロ化合物としては、具体的には、例えば、CF3-OCF2CF22-OCF2CH2-OH、CF3-OCF2CF2-OCF2CH2-OH、CF2H-CF2CF2-CF2CH2-OH、CF2H-CF2CF22-CF2CH2-OH、CFCF32-OCF2CFCF3-OCF2CH2-OH、CF3-CFCF3CF2-CF2CF2-OH、H-OCH2CF2-OCF2CF22-OCF2CH2-OH、CF3-OCF2CF2t-OCF2CH2-OHt=10~20の整数、H-OCH2CF2-OCF2CF2t-OCF2CH2-OHt=10~20の整数、H-OCH2CH2m-OCH2CF2-OCF2CF2t-OCF2CH2-OCH2CH2m-OHt=10~20の整数,m=1または2等が挙げられる。上記第3反応工程においては、得られる本発明のメタアクリレート化合物にポリシロキサン部位を持たせる観点から、上述した水酸基を有するパーフルオロ化合物とともに、水酸基またはメルカプト基を有するポリシロキサンを上記第2反応工程により得られた化合物と反応させるのが好ましい。なお、メルカプト基を有するポリシロキサンを反応させることにより、上記式IのR5中のkが0となる化合物、すなわち、上記第2反応工程により得られた化合物が有するメタアクリロイルオキシ基とポリシロキサンが有するメルカプト基とが反応した化合物を得ることができる。ここで、上記ポリシロキサンは、主鎖がシロキサン結合で構成され、片末端または両末端に水酸基またはメルカプト基を有する直鎖状または分岐状の重合体であり、例えば、下記式15で表される重合体が挙げられる。式中、R14はヘテロ原子を有していてもよい炭素数1~20の2価の炭化水素基を表し、R16は炭素数1~4の1価の炭化水素基を表す。複数のR14およびR16はそれぞれ同一であっても異なっていてもよい。pは5~100の整数を表し、sは0または1を表す。X2は酸素原子または硫黄原子を表す。上記式15中、R14は、上記式IのR14と同義である。また、上記式15中、R16としては、具体的には、炭素数1~4のアルキル基例えば、メチル基、エチル基、プロピル基、ブチル基、アリル基等が挙げられる。上記式15で表されるポリシロキサンとしては、具体的には、例えば、-C2H40C3H6OH、-C2H4OC2H4OnH、-C2H4OC=OC5H10nOHなどの水酸基を含有する有機基や、-C2H4OC3H6SH、-CH2SH、-C3H6SH、-C11H22SHなどのメルカプト基を含有する有機基で変性されたジメチルポリシロキサン等が挙げられる。上記第3反応工程により、例えば、上記式I-1~I-3で表される化合物を生成することができる。なお、上記式I-2で表される化合物は、上記式11で表される化合物の一方のイソシアネート基を水酸基を有するパーフルオロ化合物と反応させ、他方のイソシアネート基を水酸基を有するポリシロキサンと反応させて得られる化合物である。また、上記式I-3で表される化合物は、上記式11で表される化合物の一方のイソシアネート基を水酸基を有するパーフルオロ化合物と反応させ、他方のイソシアネート基をジペンタエリスリトールテトラアクリレートと反応させて得られる化合物である。第4反応工程第4反応工程は、上記第2反応工程および上記第3反応工程に代えて、上記第1反応工程により得られた化合物と、イソシアネート基を2個以上有するポリイソシアネート化合物および水酸基を有するパーフルオロ化合物を予め反応させて得られるイソシアネート基を1個有するフルオロカーボンと、を反応させて、本発明のメタアクリレート化合物を得る工程である。ここで、上記ポリイソシアネート化合物としては、上記第2反応工程と同様、上記第1反応工程で例示したものが挙げられ、なかでも、脂肪族ポリイソシアネート、脂環式ポリイソシアネートであるのが好ましい。また、上記パーフルオロ化合物は、上記第3反応工程と同様、主鎖を構成する炭化水素の水素原子の少なくとも1つがフッ素原子により置換されている直鎖状または分岐状の繰り返し単位構造を有し、片末端または両末端に水酸基を有する重合体であり、例えば、上記式14で表される重合体が挙げられる。また、上記ポリイソシアネート化合物と上記パーフルオロ化合物との反応は、上記第1反応工程により得られた化合物との反応部位としてのイソシアネート基が1個残存するように、当量比NCO/OHを調整して行われる。上記第4反応工程により、例えば、上記式I-1~I-3で表される化合物を生成することができる。なお、上記式I-2で表される化合物は、上記第1反応工程により得られた化合物に対して、上記ポリイソシアネート化合物および上記パーフルオロ化合物を予め反応させて得られた化合物と、上記ポリイソシアネート化合物および水酸基またはメルカプト基を有するポリシロキサンを予め反応させて得られた化合物をそれぞれ反応させて得られる化合物である。また、上記式I-3で表される化合物は、上記第1反応工程により得られた化合物に対して、上記ポリイソシアネート化合物および上記パーフルオロ化合物を予め反応させて得られた化合物と、上記ポリイソシアネート化合物およびジペンタエリスリトールテトラアクリレートを予め反応させて得られた化合物をそれぞれ反応させて得られる化合物である。第5反応工程第5反応工程は、上記第3反応工程に代えて、上記第2反応工程により得られた化合物と、イソシアネート基を2個以上有するポリイソシアネート化合物および水酸基を2個以上有するパーフルオロ化合物を予め反応させて得られる水酸基を1個以上有するフルオロカーボンと、を反応させて、本発明のメタアクリレート化合物を得る工程である。ここで、上記ポリイソシアネート化合物としては、上記第2反応工程と同様、上記第1反応工程で例示したものが挙げられ、なかでも、脂肪族ポリイソシアネート、脂環式ポリイソシアネートであるのが好ましい。また、上記パーフルオロ化合物は、主鎖を構成する炭化水素の水素原子の少なくとも1つがフッ素原子により置換されている直鎖状または分岐状の繰り返し単位構造を有し、両末端に水酸基を有する重合体であり、例えば、上記式14で表される重合体が挙げられる。また、上記ポリイソシアネート化合物と上記パーフルオロ化合物との反応は、上記第2反応工程により得られた化合物との反応部位としての水酸基が少なくとも1個残存するように、当量比NCO/OHを調整して行われる。上記第5反応工程により、例えば、上記式II-1、III-1で表される化合物を生成することができる。また、本発明においては、上記第5反応工程において、上記ポリイソシアネート化合物および上記パーフルオロ化合物とともに水酸基またはメルカプト基を有するポリシロキサンを予め反応させることができる。以下に、実施例を示して本発明を具体的に説明する。ただし、本発明はこれらに限られるものではない。<実施例1:上記式I-1で表される化合物の合成>合成1:メルカプトエタノールの付加反応まず、ジペンタエリスリトールアクリレートとイソホロンジイソシアネートのイソシアヌレート体とを反応させて得られる上記式4で表される15官能アクリレート30.2gと、トリエチルアミン0.20gと、を酢酸ブチル15mL中で混合した溶液を調製した。次いで、調製した混合溶液に、メルカプトエタノール1.14gを室温で滴下し、室温で15時間撹拌した。撹拌終了後、1H-NMR分析により、上記式6で表される化合物の生成を確認した。ケミカルシフトは以下の通りである。1H-NMR400MHz、重クロロホルム、20°Cδppm:6.4m,6.1m,5.8m,4.4-4.0m,3.7br,3.6br,2.8-2.5m,1.2m合成2:ジイソシアネートの付加反応まず、合成1で生成した上記式6で表される化合物5.36gを酢酸ブチル20mLに溶解させた溶液を調製した。次いで、調製した溶液にイソホロンジイソシアネート2.02gを添加し、50°Cで6時間撹拌した。撹拌終了後、IR分析により、イソシアネート基とウレタン結合の存在を確認し、上記式10で表される化合物の生成を確認した。合成3:フルオロカーボン部位の導入合成2でイソホロンジイソシアネートを反応させた後の溶液に、CF3OCF2CF22OCF2CH2OH3.19gのメチルエチルケトン5mL溶液を添加し、70°Cで5時間撹拌した。撹拌終了後、IR分析により、イソシアネート基の消失を確認し、1H-NMR分析により、上記式I-1で表される化合物の生成を確認した。ケミカルシフトは以下の通りである。1H-NMR400MHz、重クロロホルム、20°Cδppm:6.4m,6.1m,5.8m,5.2-5.0m,4.4-4.0m,3.7br,3.6br,3.5-3.4br,2.8-2.5m,1.2m<実施例2:上記式I-2で表される化合物の合成>合成4:メルカプトエタノールの付加まず、ジペンタエリスリトールアクリレートとイソホロンジイソシアネートのイソシアヌレート体とを反応させて得られる上記式5で表される15官能アクリレート30.2gと、トリエチルアミン0.20gと、を酢酸ブチル15mL中で混合した溶液を調製した。次いで、調製した混合溶液に、メルカプトエタノール2.28gを室温で滴下し、室温で15時間撹拌した。撹拌終了後、1H-NMR分析により、上記式7で表される化合物の生成を確認した。ケミカルシフトは以下の通りである。1H-NMR400MHz、重クロロホルム、20°Cδppm:6.4m,6.1m,5.8m,4.5-4.0m,3.7br,3.6br,2.9-2.4m,1.2m合成5:ジイソシアネートの付加まず、合成4で生成した上記式7で表される化合物31.7gを酢酸ブチル15mLに溶解させた溶液を調製した。次いで、調製した溶液にイソホロンジイソシアネート6.16gを添加し、50°Cで6時間撹拌した。撹拌終了後、IR分析により、イソシナネート基とウレタン結合の存在を確認し、上記式11で表される化合物の生成を確認した。合成6:フルオロカーボン部位およびシロキサン部位の導入合成5でイソホロンジイソシアネートを反応させた後の溶液に、片末端水酸基変性シリコーンX-22-170BX、信越化学工業社製13.3gおよびCF3OCF2CF22OCF2CH2OH1.98gのメチルエチルケトン8mL溶液を添加し、70°Cで5時間撹拌した。撹拌終了後、IR分析により、イソシアナート基の消失を確認し、1H-NMR分析により、上記式I-2で表される化合物の生成を確認した。ケミカルシフトは以下の通りである。1H-NMR400MHz、重クロロホルム、20°Cδppm:6.4m,6.2m,5.8m,5.2-5.0m,4.4-4.0m,3.7br,3.6br,3.5-3.4br,3.0-2.5m,1.1m,0.5m,0.1m<実施例3:上記式I-3で表される化合物の合成>実施例2の合成6を以下の合成7に変更した以外は実施例2と同様の方法により上記式I-3で表される化合物を合成した。合成7:フルオロカーボン部位およびメタアクリロイルオキシ基の導入合成5でイソホロンジイソシアネートを反応させた後の溶液に、CF3OCF2CF22OCF2CH2OH11.03gおよびジペンタエリスリトールアクリレートM-403、東亞合成社製3.99gのメチルエチルケトン6mL溶液を添加し、70°Cで5時間撹拌した。撹拌終了後、IR分析により、イソシアナート基の消失を確認し、1H-NMR分析により、上記式I-3で表される化合物の生成を確認した。ケミカルシフトは以下の通りである。1H-NMR400MHz、重クロロホルム、20°Cδppm:6.3m,6.1m,5.9m,5.3-5.0m,4.4-4.0m,3.7br,3.6br,3.5-3.3br,2.8-2.4m,1.1m<実施例4:フルオロカーボン部位を有する付加体Aの合成>合成8:付加体Aの合成200mLの茄子フラスコ中に、CF3OCF2CF2OCF2CF2OCF2CH2OH1.99g,5.00mmolのメチルエチルケトン10mL溶液、イソホロンジイソシアナート1.10g,4.95mmolおよび触媒としてジブチ錫ジラウレートを添加し、50°Cで6時間撹拌した。その後、両末端水酸基変性シリコーンKF6001、信越化学工業社製を3.95g添加し、更に、50°Cで18時間撹拌した。撹拌終了後、IR分析により、イソシアナート基の消失を確認し、下記式16で表される付加体A式中、pは10~30の整数を表すの生成を確認した。合成9:付加体Aの導入合成2でイソホロンジイソシアネートを反応させた後の溶液に、上記式16で表される付加体A11.63gのメチルエチルケトン50mL溶液を添加し、70°Cで5時間撹拌した。撹拌終了後、IR分析により、イソシアネート基の消失を確認し、1H-NMR分析により、上記式III-1で表される化合物の生成を確認した。ケミカルシフトは以下の通りである。1H-NMR400MHz、重クロロホルム、20°Cδppm:6.4m,6.2m,5.8m,5.3-5.0m,4.2br,3.7br,3.4br,3.1-2.7m,1.8-0.8br,0.5m,0.1br<実施例5:フルオロカーボン部位を有する付加体Bの合成>合成10:付加体Bの合成200mLの茄子フラスコ中に、片末端水酸基変性シリコーンX-22-170BX、信越化学工業社製12.84gのメチルエチルケトン50mL溶液、イソホロンジイソシアナート1.16g,5.22mmolおよび触媒としてジブチル錫ジラウレートを添加し、50°Cで7時間撹拌した。その後、HOCH2CF2OCF2CF2OCF2CF2OCF2CH2OH2.16g,5.27mmolを添加し、更に、50°Cで18時間撹拌した。撹拌終了後、IR分析により、イソシアナート基の消失を確認し、下記式17で表される付加体B式中、pは20~40の整数を表すの生成を確認した。合成11:付加体Bの導入合成2でイソホロンジイソシアネートを反応させた後の溶液に、上記式17で表される付加体B7.52gのメチルエチルケトン40mL溶液を添加し、70°Cで5時間撹拌した。撹拌終了後、IR分析により、イソシアネート基の消失を確認し、1H-NMR分析により、上記式IV-1で表される化合物の生成を確認した。ケミカルシフトは以下の通りである。1H-NMR400MHz、重クロロホルム、20°Cδppm:6.4m,6.2m,5.8m,5.3-5.0m,4.2br,3.6-3.5br,3.0-2.6m,1.8-0.8br,0.5m,0.1br<実施例6:上記式V-1で表される化合物の合成>合成12:フルオロカーボン重合部位の生成200mLの茄子フラスコ中に、HOCH2CF2OCF2CF2OCF2CF2OCF2CH2OH4.63g,11.3mmolのメチルエチルケトン20mL溶液、イソホロンジイソシアナート1.25g,5.62mmolおよび触媒としてジブチ錫ジラウレートを添加し、70°Cで6時間撹拌した。撹拌終了後、IR分析により、イソシアナート基の消失を確認し、下記式18で表される化合物の生成を確認した。合成13:フルオロカーボン重合部位の導入合成2でイソホロンジイソシアネートを反応させた後の溶液に、上記式18で表される化合物7.30gのメチルエチルケトン40mL溶液を添加し、70°Cで5時間撹拌した。撹拌終了後、IR分析により、イソシアネート基の消失を確認し、1H-NMR分析により、上記式V-1で表される化合物の生成を確認した。ケミカルシフトは以下の通りである。1H-NMR400MHz、重クロロホルム、20°Cδppm:6.4m,6.1m,5.8m,5.2-5.0m,4.2br,4.1br,3.8br,3.5br,3.0-2.5m<比較例1:下記式19で表される化合物の合成>イソホロンジイソシアナート2.21gのメチルエチルケトン20mL溶液に、ジペンタエリスリトールアクリレートM-403、東亞合成社製11.05gとCF3OCF2CF22OCF2CH2OH3.98gとを加えて、70°Cで14時間撹拌した。撹拌終了後、1H-NMR分析により、下記式19で表される化合物の生成を確認した。1H-NMR400MHz、重クロロホルム、20°Cδppm:6.3m,6.1m,5.9m,4.4-4.0m,3.6br,3.5-3.3br,1.1m<比較例2:下記式20で表される化合物の合成>イソホロンジイソシアナートのイソシアヌレート化合物1.21gのメチルエチルケトン5mL溶液に、ジペンタエリスリトールアクリレートM-403、東亞合成社製2.01gとCF3OCF2CF22OCF2CH2OH1.46gとを加えて、70°Cで14時間撹拌した。撹拌終了後、1H-NMR分析により、下記式20で表される化合物の生成を確認した。1H-NMR400MHz、重クロロホルム、20°Cδppm:6.3m,6.2m,5.8m,4.5-4.0m,3.7br,3.5-3.4br,1.2m耐指紋付着性まず、上記式4で表される15官能アクリレートに対して上記式I-1、I-2、III-1、IV-1およびV-1で表される化合物を1添加してコーティング膜を作製し、水との接触角を測定し、上記式I-1およびI-2で表される化合物を添加した各コーティング膜についてはオレイン酸との接触角もそくていした。同様に、上記式4で表される15官能アクリレートのみで作製したコーティング膜および従来製品の耐指紋付着性を示すコーティング膜VH322-F-2の各接触角のデータを測定した。これらの結果を下記第1表に示す。第1表に示す結果から、1分子中にフルオロカーボン部位と10個以上のメタアクリロイルオキシ基とを有するメタアクリレート化合物に該当する上記式I-1、I-2、III-1、IV-1およびV-1で表される化合物は、これらを含有せずに調製したコーティング膜や従来製品のコーティング膜と比較することにより、いずれも高い撥水性と溌油性を付与できることが分かり、その結果、耐指紋付着性を付与できることが分かった。相溶性上記式I-1、I-3、III-1、IV-1、V-1、19または20で表される化合物と、15官能アクリレートとを下記第2表に示すグラム数で混合し、白濁の有無を目視により確認した。白濁が全くなく透明性が極めて高いものを相溶性に極めて優れるものとして◎と評価し、白濁がないものを相溶性に優れるものとして○と評価し、白濁があるものを相溶性に劣るものとして×と評価した。その結果を下記第2表に示す。第2表に示す結果から、1分子中にフルオロカーボン部位と10個以上のメタアクリロイルオキシ基とを有するメタアクリレート化合物に該当する上記式I-1、I-3、III-1、IV-1およびV-1で表される化合物はいずれも相溶性に優れることが分かり、上記式19および20で表される化合物は相溶性に劣ることが分かった。"